(57)【要約】  面積が１００ｍｍ2以上であり、かつ移動度寿命積（μτ積）が１．０×１０-3ｃｍ2／Ｖ以上となる領域が全体の５０％以上である、広範囲で高μτ積となる主面を有するテルル化亜鉛カドミウム（ＣｄＺｎＴｅ）単結晶、およびその効果的な製造方法を提供する。
2019155674.tif 000002
【特許請求の範囲】
【請求項１】
面積が１００ｍｍ2以上であり、かつ移動度寿命積（μτ積）が１．０×１０-3ｃｍ2／Ｖ以上となる領域が全体の５０％以上である主面を有するテルル化亜鉛カドミウム（ＣｄＺｎＴｅ）単結晶。
【請求項２】
ＩＩ族元素におけるＺｎの割合が２．０ａｔ％〜１０．０ａｔ％であることを特徴とする請求項１に記載のテルル化亜鉛カドミウム単結晶。
【請求項３】
前記主面の面方位が｛１１１｝面であることを特徴とする請求項１または２に記載のテルル化亜鉛カドミウム単結晶。
【請求項４】
請求項１〜３のいずれか一項に記載のテルル化亜鉛カドミウム単結晶の製造方法であって、
テルル化亜鉛カドミウム結晶インゴットを育成すること、
前記育成したテルル化亜鉛カドミウム結晶インゴットをインゴットのまま熱処理すること、
前記熱処理後のテルル化亜鉛カドミウム結晶インゴットから所定面方位の主面を有するように単結晶を切り出すことを含み、
前記熱処理の温度が８００℃以上１０００℃以下で、かつ前記結晶インゴットの上端部と下端部の間の領域における最大温度と最小温度の差が２０℃以内であることを特徴とするテルル化亜鉛カドミウム単結晶の製造方法。
【請求項５】
前記テルル化亜鉛カドミウム結晶インゴットの育成方法が、垂直温度勾配凝固（ＶＧＦ）法であることを特徴とする請求項４に記載のテルル化亜鉛カドミウム単結晶の製造方法。
【請求項６】
前記テルル化亜鉛カドミウム結晶インゴットの熱処理を、前記単結晶インゴットの育成後、前記単結晶インゴットを育成した炉内で連続して行うことを特徴とする請求項４または５に記載のテルル化亜鉛カドミウム単結晶の製造方法。
【発明の詳細な説明】
【技術分野】
【０００１】
本発明は、化合物半導体であるテルル化亜鉛カドミウム（ＣｄＺｎＴｅ）単結晶とその製造方法に関するものである。
【背景技術】
【０００２】
ＩＩ族（２Ｂ族）元素であるカドミウム（Ｃｄ）とＶＩ族（６Ｂ族）元素であるテルル（Ｔｅ）とのＩＩ−ＶＩ族化合物であるテルル化カドミウム（ＣｄＴｅ）は、比較的大きなバンドギャップ（〜１．４４ｅＶ）を有する半導体材料である。また、ＣｄＴｅのＣｄの一部を同族元素である亜鉛（Ｚｎ）で置換することで、バンドギャップをさらに大きくしたテルル化亜鉛カドミウム（ＣｄＺｎＴｅ）もＣｄＴｅ同様のＩＩ−ＶＩ族半導体材料であり、その特性を活かして種々の用途に広く用いられている。【０００３】
一般的に、半導体材料に光が入射すると、半導体中の電子の一部が励起され、光のエネルギー（光子エネルギー）が半導体のバンドギャップよりも大きければ、価電子帯に存在している電子は禁制帯を超えて伝導体へ遷移し、価電子帯の方には正孔が生じることになって、移動可能な電荷（キャリア）対が生成する。このように光の入射、照射によって半導体材料中にキャリアが生成する現象を（内部）光電効果という。光電効果によって生じたキャリアは所定の時間経過後に電荷再結合等によって消滅するが、この消滅までの時間はキャリアの「寿命」と称される。【０００４】
上記のように、光電効果によって生じた移動可能なキャリアを電流として電気信号の形で取り出せば、光電効果を利用した様々な半導体デバイスとして応用が可能となる。その際、電気信号として取り出せるキャリアの収集効率の程度は、前述したキャリアの寿命（τ）と半導体材料中におけるキャリアの移動のし易さである移動度（μ）との積である移動度寿命積（μτ積）によって評価することができる。つまり、μτ積が高い半導体材料であるほど、キャリア収集効率の高い半導体材料ということができ、デバイスの性能も向上させることが可能になる。【０００５】
上述した半導体のキャリアの移動度（μ）とキャリアの寿命（τ）は、それぞれ半導体材料の結晶性や不純物に関する状態等によって大きく影響を受ける特性であるため、それらの積であるμτ積という指標は、半導体物質としての特性が複合的に反映された材料固有の指標と見ることができる。したがって、半導体材料の材料としての固有の性能を評価する指標として、このμτ積を用いることができる。【０００６】
このような観点から、ＣｄＺｎＴｅについても、μτ積はＣｄＺｎＴｅの半導体物質としての性能を評価できる一つの指標となり得るものであるが、ＣｄＺｎＴｅ材料のμτ積について言及している先行技術としては、以下の特許文献等を挙げることができる。
【先行技術文献】
【特許文献】
【０００７】
【特許文献１】特開２０１３−２４１２８９号公報
【特許文献２】特開２０１６−１５３３６２号公報
【発明の概要】
【発明が解決しようとする課題】
【０００８】
前述したように、半導体材料におけるμτ積は結晶性や不純物に関する状態等に応じて変化する特性であるところ、複数種のＩＩ族元素を含むＩＩ−ＶＩ族の混晶化合物であるＣｄＺｎＴｅの結晶は、広い範囲で一定の均一な結晶特性を有するバルク結晶体を安定に育成すること自体が困難な結晶性物質の一つである。このようなＣｄＺｎＴｅ結晶では、結晶育成時や育成後の処理条件が結晶の状態に敏感に作用するため、わずかな処理条件の差異があっても大きな結晶特性の差異として現れることになる。そのため、実際のＣｄＺｎＴｅ結晶では、同一の結晶インゴットの同一固化率の領域から切り出された結晶材料であっても、局所的な結晶部位によってμτ積が異なるという問題が生じることがある。【０００９】
したがって、ＣｄＺｎＴｅ結晶においては、高μτ積の結晶を得ることのみでなく、この高μτ積が得られる結晶領域を可能な限り広くするということを同時に達成することが必要となる。仮に、切り出した結晶の表面の一部のみで局所的に所望する高μτ積の領域が得られたとしても、所望するμτ積に達しない領域が多ければ結晶の多くの部分は利用できないことになり、歩留りが著しく低くなってしまうことに繋がる。【００１０】
本発明は、上述した問題に基づいてなされたものであり、ＣｄＺｎＴｅの単結晶材料において、高μτ積を達成すると同時に、同一の結晶材料表面において、当該高μτ積が達成されている領域の割合を高くしたＣｄＺｎＴｅ単結晶材料を提供するという課題を解決するものである。
【課題を解決するための手段】
【００１１】
上述した技術課題を解決するために、本発明者らが鋭意研究を行ったところ、ＣｄＺｎＴｅ単結晶におけるμτ積は、結晶育成時の条件に加えて、結晶育成後に行う熱処理時の熱処理温度の条件にも大きな影響を受け、これが高μτ積の領域の大小に大きく関与することを突き止め、この条件を適切かつ厳密に制御することによって、高μτ積を達成することのみならず、広範囲で高μτ積の結晶材料が得られるという知見を得て、発明を完成させた。【００１２】
上述した知見に基づき、本開示は以下の発明を提供するものである。
１）面積が１００ｍｍ2以上であり、かつ移動度寿命積（μτ積）が１．０×１０-3ｃｍ2／Ｖ以上となる領域が全体の５０％以上である主面を有するテルル化亜鉛カドミウム（ＣｄＺｎＴｅ）単結晶、
２）ＩＩ族元素におけるＺｎの割合が２．０ａｔ％〜１０．０ａｔ％であることを特徴とする前記１）に記載のテルル化亜鉛カドミウム単結晶、
３）前記主面の面方位が｛１１１｝面であることを特徴とする前記１）または２）に記載のテルル化亜鉛カドミウム単結晶、
４）前記１）〜３）のいずれか一に記載のテルル化亜鉛カドミウム単結晶の製造方法であって、テルル化亜鉛カドミウム結晶インゴットを育成すること、前記育成したテルル化亜鉛カドミウム結晶インゴットをインゴットのまま熱処理すること、前記熱処理後のテルル化亜鉛カドミウム結晶インゴットから所定面方位の主面を有するように単結晶を切り出すことを含み、前記熱処理の温度が８００℃以上１０００℃以下で、かつ前記単結晶インゴットの上端部と下端部の間の領域における最大温度と最小温度の差が２０℃以内であることを特徴とするテルル化亜鉛カドミウム単結晶の製造方法、
５）前記テルル化亜鉛カドミウム結晶インゴットの育成方法が、垂直温度勾配凝固（ＶＧＦ）法であることを特徴とする前記４）に記載のテルル化亜鉛カドミウム単結晶の製造方法、
６）前記テルル化亜鉛カドミウム結晶インゴットの熱処理を、前記単結晶インゴットの育成後、前記単結晶インゴットを育成した炉内で連続して行うことを特徴とする前記４）または５）に記載のテルル化亜鉛カドミウム単結晶の製造方法。
【発明の効果】
【００１３】
本開示の技術によれば、ＣｄＺｎＴｅ単結晶材料においてμτ積を高くするとともに、同一表面内における高μτ積の領域の割合を大きくすることを両立できるため、同一の結晶表面から高μτ積の単結晶基板を多数採取することができたり、大面積の高μτ積の単結晶基板として用いることができたりする。そのため、ＣｄＺｎＴｅ単結晶を利用したデバイス製品の製造効率と製品歩留まりを向上することができ、製品コストの低減を図ることも可能になる。
【図面の簡単な説明】
【００１４】
【図１】本発明で用いるＣｄＺｎＴｅ結晶育成炉の例を表す図である。
【図２】熱処理時における温度分布の例を表すグラフである。
【発明を実施するための形態】
【００１５】
本開示のＣｄＺｎＴｅ単結晶は、少なくともカドミウム（Ｃｄ）、亜鉛（Ｚｎ）、テルル（Ｔｅ）を構成元素として含む単結晶材料であり、必要に応じてこれら以外のドーパント元素を含むものであっても良い、単結晶材料の形状については特段制限されるものではないが、少なくとも１つの主面を備えている。このような結晶形状として、所定厚さ（例えば、５００μｍ以上、ただしこれに制限されるものでない）の厚みを有する板状の基板またはウエハの形態が挙げられる。なお、本開示において「主面」とは、結晶材料において表出し、かつ平面として認識できる面のうち最大の面積を有する面を指していうものである。
【００１６】
本開示のＣｄＺｎＴｅ単結晶は、主面の面積が少なくとも１００ｍｍ2以上であり、かつμτ積が１．０×１０-3ｃｍ2／Ｖ以上となる領域が該主面全体の５０％以上であるという特徴を有している。ＣｄＺｎＴｅ単結晶における主面の面積が微小であれば、１．０×１０-3ｃｍ2／Ｖ以上というような高μτ積の領域の割合を１００％かそれに近い割合とすることも特段技術的に困難なことではない。しかしながら、ある程度大きな主面を有するＣｄＺｎＴｅ単結晶体において、その主面の広範囲にわたって前記の水準の高μτ積の領域の割合を高くすることに技術的な困難性を伴うことは、技術常識に照らして明らかである。
【００１７】
本開示では、そのような主面の大きさの基準として１００ｍｍ2以上という範囲を設定している。基準となる主面の大きさは、態様に応じて、４００ｍｍ2以上、または１０００ｍｍ2以上、さらには１００００ｍｍ2以上であってもよい。この基準となる主面の面積下限値が大きいほど、１．０×１０-3ｃｍ2／Ｖ以上というような高μτ積の領域の割合を高くすることに技術的困難性を伴うようになることは容易に推察できる事項である。
【００１８】
また、本開示では、ＣｄＺｎＴｅ単結晶材料において「高μτ積」であることの指標として、ＣｄＺｎＴｅ単結晶材料における技術水準等も考慮して、１．０×１０-3ｃｍ2／Ｖ以上という範囲を設定している。本開示のＣｄＺｎＴｅ単結晶は、この「高μτ積」といえる１．０×１０-3ｃｍ2／Ｖ以上のμτ積を有する領域が、主面の面積全体に対して５０％以上の面積割合となるものである。この面積割合が高いほど好ましいことになるが、これも態様に応じて、６０％以上、または７０％以上となるものであっても良い。
【００１９】
本開示におけるＣｄＺｎＴｅ単結晶は、ＣｄＴｅのＣｄの一部を同族（ＩＩ族）元素のＺｎで置換したものであるが、その置換割合、すなわち以下の（１）式で表されるＩＩ族元素中のＺｎの原子数割合が、２．０ａｔ％〜１０．０ａｔ％の範囲にあるものとすることができる。この範囲とすることで、光電効果を利用した有用なデバイス、特に、Ｘ線をはじめとする放射線の検出器等への応用に適したバンドギャップに調整することができる。ＩＩ族元素中のＺｎの原子数割合の下限は、態様に応じて３．０ａｔ％、４．０ａｔ％とすることができ、上限についても７．０ａｔ％、６．０ａｔ％とすることができる。なお、本開示のＣｄＺｎＴｅ単結晶材料では、ＣｄおよびＺｎの濃度（単位領域当たりの原子数）を近赤外（ＮＩＲ）分光法によって分析し、ＩＩ族元素中のＺｎの原子数割合を算出できる。
｛Ｚｎ／（Ｃｄ＋Ｚｎ）｝×１００  （ａｔ％）        （１）
（Ｃｄ、Ｚｎは、それぞれ、ＣｄＺｎＴｅ単結晶中のＣｄ、Ｚｎの原子数）
【００２０】
ＣｄＺｎＴｅ単結晶の主面の面方位は、用途や求められる特性に応じて設定できるが、本開示においては、例えば｛１１１｝といった面に設定できる。このような面方位に設定することにより、汎用性のある半導体基板として使用することができる他、放射線検出器等の用途において好ましい特性を発揮できることもある。
【００２１】
本発明のＣｄＺｎＴｅ単結晶は、少なくとも、面積が１００ｍｍ2以上であり、かつ移動度寿命積（μτ積）が１．０×１０-3ｃｍ2／Ｖ以上となる領域が全体の５０％以上である主面を有するという物としての構造、特性によって特定されるものであり、その製造方法は、上記の特性が得られるものであれば特に制限されるものでない。ただ、ＣｄＺｎＴｅ結晶の育成後に所定の熱処理を行うことを含む製造方法によってＣｄＺｎＴｅ単結晶を製造する場合には、この熱処理の条件がＣｄＺｎＴｅ単結晶のμτ積に大きな影響を及ぼすため、この条件を適切に制御することが本発明のＣｄＺｎＴｅ単結晶を効果的に得る上で好ましい。
【００２２】
具体的には、所定の方法によりＣｄＺｎＴｅ結晶のインゴットを育成した後、インゴットの状態のままＣｄＺｎＴｅ結晶の熱処理を行うが、その際、熱処理の温度が８００℃以上１０００℃以下で、かつＣｄＺｎＴｅ結晶インゴットの上端部と下端部の間の領域における最大温度と最小温度の差が２０℃以内となるように制御することで、本開示のＣｄＺｎＴｅ単結晶を効果的に製造することができる。熱処理温度は９００℃以上であってもよい。
【００２３】
ＣｄＺｎＴｅ結晶の育成後に熱処理を行うこと自体は従来から行われている既知の技術である。通常、ＣｄＺｎＴｅに限らず、バルク状の結晶インゴットの育成時には、僅かな温度変化が育成される結晶体の結晶性等の特性に敏感に反映されるため、厳密な温度管理がなされている。しかし、結晶育成後の熱処理に関しては、結晶欠陥の改善や不純物分布の均一化等を目的として行われることが多く、必要な格子振動の励起、あるいは不純物の拡散が促進され、結晶構成元素の解離や結晶材料の融解が生じない程度の温度域で行われれば問題がないと考えられてきた。
【００２４】
実際、８００〜１０００℃といった高温域で、結晶インゴットの育成後に熱処理を行うような環境下において、結晶インゴット全体に対して温度差が数℃〜２０℃程度となるような厳密な温度制御を行うことは、それを行うために要する装置設備の改修や投資、結晶体の製造効率、製造コスト等を考慮すれば、一般的には現実的でないと考えられる。しかしながら、本発明者らが詳細な分析と検討を重ねた結果、この結晶インゴットの育成後に行う熱処理条件の僅かな差異が、ＣｄＺｎＴｅ単結晶の製造においては得られる単結晶における高μτ積領域の割合に大きく寄与していることが判明した。
【００２５】
熱処理時に、結晶インゴット全体における温度差を２０℃以下の範囲に保つことで高μτ積領域の割合を高くできる理由の詳細は必ずしも明らかではないが、結晶内温度差が小さな条件での熱処理によって、ＣｄＺｎＴｅ結晶成長時のＴｅの析出やＺｎの偏りによって結晶内に局所的に生じる元素濃度の不均一性の改善の度合いを大きく向上できることが要因の一つとして考えられる。
【００２６】
上述した熱処理に供するＣｄＺｎＴｅ結晶インゴットの育成は、垂直温度勾配凝固（ＶＧＦ）法、垂直ブリッジマン（ＶＢ）法、カイロポーラス法等、任意の公知の方法によって行うことができる。これらの中でも、結晶インゴットの育成後に、上述した熱処理を効率的に適用できる方法として、ＶＧＦ法によってＣｄＺｎＴｅ結晶インゴットを育成することが好適である。なお、ＶＧＦ法によるＣｄＺｎＴｅ結晶インゴットの具体的な育成方法、育成条件等に関しては、特許文献１、２等に開示されているように公知であり、本開示の技術においてもこれら公知技術に準じた方法、手段でＣｄＺｎＴｅ結晶インゴットの育成を行えば良い。
【００２７】
また、上述した熱処理は、ＣｄＺｎＴｅ結晶インゴットの育成後、この結晶インゴットを育成した炉内でそのまま連続して行うことができる。そうすることで、ＣｄＺｎＴｅ結晶インゴットの育成後から熱処理開始までに結晶インゴットが受ける温度変化を最小化でき、短時間で効率良く単結晶製造プロセスを進めることもできる。
【００２８】
なお、上述した事項以外にも、本開示における技術課題を解決できる範囲において、種々の技術的事項の付加や改変を適宜行っても良いことはいうまでもない。それらの付加、改変を行ったものであっても、請求の範囲における本質的な事項を満たすものであれば、当然に本発明の技術的範囲に含まれるものとなる。
【実施例】
【００２９】
以下、本発明を実施例、比較例等に基づいて具体的に説明する。以下の具体例の記載は、あくまで本発明の技術的内容の理解を容易とするためのものであり、本発明の技術的範囲はこれらの具体例によって制限されるものでない。【００３０】
（実施例１）
まず、ＶＧＦ法によりＣｄＺｎＴｅ結晶インゴットの育成を行った。図１に示した結晶育成炉を用い、成長容器となる石英アンプルの結晶成長部に配置した内径５インチ（約１２７ｍｍ）のｐＢＮ製のルツボ内に、原子数比で組成がＣｄ0.95Ｚｎ0.05Ｔｅ（ＩＩ族元素中のＺｎ：５ａｔ％）となるように原料を充填した。また、石英アンプルのリザーバ部には、雰囲気蒸気圧制御用のＣｄを別途配置した上で、石英アンプルを真空封止した。この石英アンプルを結晶育成炉の内部へ装着し、図１に示すような温度勾配を設定して炉内の加熱を行った。ルツボ内の原料が融解した状態で、融液の温度勾配を１．３℃／ｃｍに維持した状態を保ちつつルツボの温度を徐々に低下させることにより、融液表面から下方に向かって成長が進むようにＣｄＺｎＴｅ結晶インゴットの育成を行った。【００３１】
ルツボの底部が固化する温度に達した後、引き続いて、ＣｄＺｎＴｅ結晶インゴットを育成した炉内で、ＣｄＺｎＴｅ結晶インゴットの熱処理を行った。このときの炉内の結晶インゴット近傍の結晶成長方向に沿った温度分布は図２の実線に示すとおりである。結晶インゴットが存在している領域内における温度の最大値は９６９．０℃、最小値は９５２．７であり、その差は１６．３℃であった。この状態で１２００分間の熱処理を行った後、結晶インゴットを５０℃／ｈｒの降温速度で室温まで徐冷し、得られたＣｄＺｎＴｅ結晶インゴットを取り出した。【００３２】
得られた結晶インゴットの外周を円周研削後、結晶成長方向に対して垂直な｛１１１｝面で円板ウエハ状に切り出し、表面研削、研磨を行った。続いて、ウエハ状の結晶から多結晶化している部分等を除いて単結晶のみからなるウエハとした。この状態の単結晶ウエハのウエハ面が本開示のＣｄＺｎＴｅ単結晶の主面に相当する面となる。この状態のＣｄＺｎＴｅ単結晶ウエハに対してダイシングを行い、複数のＣｄＺｎＴｅ単結晶基板を得た。【００３３】
上記において得られた複数のＣｄＺｎＴｅ単結晶基板のそれぞれについて、以下のようにμτ積の測定を行った。具体的には、特許文献２に開示されているように、各サンプルを用いて構成した放射線検出器を用いて２段階の異なるバイアス電圧（２５０Ｖ、５００Ｖ、７００Ｖ、９００Ｖ）を印加したときのコバルト（Ｃｏ−５７）の放射線スペクトルを計測した。そして、各スペクトルのピーク位置を測定し、所定の計算式を用いて電子のμτ積を求めた。その結果、複数のＣｄＺｎＴｅ単結晶基板表面の総面積１４８５ｍｍ2に対し、μτ積が１．０×１０-3ｃｍ2／Ｖ以上である基板表面の総面積は８１０ｍｍ2であった。すなわち、ダイシング前の状態のＣｄＺｎＴｅ単結晶ウエハにおいては、ウエハ面のうち５４．５％の面積領域でμτ積が１．０×１０-3ｃｍ2／Ｖ以上となっていることになる。なお、このウエハにおけるＩＩ族元素中のＺｎ濃度の平均値は５．２ａｔ％であった。【００３４】
（実施例２）
実施例１と同様の条件でＣｄＺｎＴｅ結晶インゴットを育成し、続けて同一の炉内で、ＣｄＺｎＴｅ結晶インゴットの熱処理を行った。実施例２では、結晶インゴットが存在している領域内における熱処理時の温度の最大値は９６８．８℃、最小値は９５２．０であり、その差は１６．８℃であった。この状態で１２００分間の熱処理を行った後、実施例１と同様に結晶インゴットを室温まで徐冷して取り出し、｛１１１｝面で円板ウエハ状に切り出して、表面研削、研磨を行った。続いて、ウエハ状の結晶から多結晶化している部分等を除いて単結晶のみからなるウエハとした。【００３５】
さらに実施例１と同様に、ＣｄＺｎＴｅ単結晶ウエハに対してダイシングを行い、複数のＣｄＺｎＴｅ単結晶基板を得て、それぞれのＣｄＺｎＴｅ単結晶基板について、μτ積の測定を行った。その結果、実施例２では、複数のＣｄＺｎＴｅ単結晶基板表面の総面積４９６ｍｍ2に対し、μτ積が１．０×１０-3ｃｍ2／Ｖ以上である基板表面の総面積は３３６ｍｍ2であった。すなわち、ダイシング前の状態のＣｄＺｎＴｅ単結晶ウエハにおいては、ウエハ面のうち６７．７％の面積領域でμτ積が１．０×１０-3ｃｍ2／Ｖ以上となっていることになる。なお、このウエハにおけるＩＩ族元素中のＺｎ濃度の平均値は５．１ａｔ％であった。【００３６】
（実施例３）
実施例１と同様の条件でＣｄＺｎＴｅ結晶インゴットを育成し、続けて同一の炉内で、ＣｄＺｎＴｅ結晶インゴットの熱処理を行った。実施例３では、結晶インゴットが存在している領域内における熱処理時の温度の最大値は９６１．０℃、最小値は９４６．０であり、その差は１５．０℃であった。この状態で１２００分間の熱処理を行った後、実施例１と同様に結晶インゴットを室温まで徐冷して取り出し、｛１１１｝面で円板ウエハ状に切り出して、表面研削、研磨を行った。続いて、ウエハ状の結晶から多結晶化している部分等を除いて単結晶のみからなるウエハとした。【００３７】
さらに実施例１と同様に、ＣｄＺｎＴｅ単結晶ウエハに対してダイシングを行い、複数のＣｄＺｎＴｅ単結晶基板を得て、それぞれのＣｄＺｎＴｅ単結晶基板について、μτ積の測定を行った。その結果、実施例３では、複数のＣｄＺｎＴｅ単結晶基板表面の総面積１１２ｍｍ2に対し、μτ積が１．０×１０-3ｃｍ2／Ｖ以上である基板表面の総面積は８０ｍｍ2であった。すなわち、ダイシング前の状態のＣｄＺｎＴｅ単結晶ウエハにおいては、ウエハ面のうち７１．４％の面積領域でμτ積が１．０×１０-3ｃｍ2／Ｖ以上となっていることになる。なお、このウエハにおけるＩＩ族元素中のＺｎ濃度の平均値は５．２ａｔ％であった。【００３８】
（比較例１）
実施例１と同様の条件でＣｄＺｎＴｅ結晶インゴットを育成し、続けて同一の炉内で、ＣｄＺｎＴｅ結晶インゴットの熱処理を行った。このときの炉内の結晶インゴット近傍の結晶成長方向に沿った温度分布は図２の破線に示すとおりである。比較例１では、結晶インゴットが存在している領域内における熱処理時の温度の最大値は９９９．８℃、最小値は９４３．２であり、その差は５６．６℃であった。比較のため、この比較例１における炉内の結晶インゴット近傍の結晶成長方向に沿った温度分布も併せて図２に示す。この状態で１２００分間の熱処理を行った後、実施例１と同様に結晶インゴットを室温まで徐冷して取り出し、｛１１１｝面で円板ウエハ状に切り出して、表面研削、研磨を行った。続いて、ウエハ状の結晶から多結晶化している部分等を除いて単結晶のみからなるウエハとした。【００３９】
さらに実施例１と同様に、ＣｄＺｎＴｅ単結晶ウエハに対してダイシングを行い、複数のＣｄＺｎＴｅ単結晶基板を得て、それぞれのＣｄＺｎＴｅ単結晶基板について、μτ積の測定を行った。その結果、比較例１では、複数のＣｄＺｎＴｅ単結晶基板表面の総面積２５６ｍｍ2に対し、μτ積が１．０×１０-3ｃｍ2／Ｖ以上である基板表面の総面積は１６ｍｍ2であった。すなわち、この比較例１のダイシング前の状態のＣｄＺｎＴｅ単結晶ウエハでは、ウエハ面のわずか６．３％の面積領域でしか１．０×１０-3ｃｍ2／Ｖ以上のμτ積を達成できていない。なお、このウエハにおけるＩＩ族元素中のＺｎ濃度の平均値は５．２ａｔ％であった。【００４０】
これらの結果を表１にまとめて示す。
【表１】
2019155674.tif 000003
【産業上の利用可能性】
【００４１】
本開示は、広範囲の面積で高μτ積を実現したＣｄＺｎＴｅ単結晶、ならびにその効果的な製造方法を提供するものである。本開示の技術は、ＣｄＺｎＴｅ単結晶の特性を利用して作製される各種半導体デバイス、例えば、高μτ積によって高い電荷収集効率が得られる光電効果を利用したＸ線検出器等の放射線検出器、赤外線検出器をはじめ、太陽電池、電気光学変調器、光学素子等も含めた多くの半導体産業の分野において、製品性能の向上、製品製造効率と歩留りの向上を可能にできる点で多大な貢献を果たすものである。
【符号の説明】
【００４２】
１００  ＣｄＺｎＴｅ結晶育成炉
１０１  ｐＢＮルツボ
１０２  原料融液（育成結晶）
１０３  リザーバ用Ｃｄ
１１０  成長容器（石英アンプル）
１１１  結晶成長部
１１２  リザーバ部
１３０  加熱装置
【図１】
2019155674.tif 000004
【図２】
2019155674.tif 000005
【国際調査報告】
2019155674.tif 000006
2019155674.tif 000007
2019155674.tif 000008
2019155674.tif 000009